АКТИВНЫЙ МАТЕРИАЛ ДЛЯ ПОЛОЖИТЕЛЬНОГО ЭЛЕКТРОДА НАТРИЕВОГО АККУМУЛЯТОРА И СПОСОБ ЕГО ПОЛУЧЕНИЯ

1
1. Активный материал для положительного электрода натриевого аккумулятора, имеющий кристаллическую структуру, принадлежащую к пространственной группе Pn2a, представленный приведенной ниже общей формулой (1):
где М представляет, по меньшей мере, один из элементов, выбранный из группы, состоящей из: марганца, железа, кобальта и никеля; А представляет, по меньшей мере, один из элементов, выбранный из группы, состоящей из: кремния, фосфора или серы; x удовлетворяет условию 4≥х≥2; y удовлетворяет условию 4≥y≥1, и оба индекса z и w больше или равны 1.
2. Активный материал для положительного электрода по п. 1, в котором элемент М в формуле (1) до зарядки является двухвалентным.
3. Активный материал для положительного электрода по п. 1, в котором М в формуле (1) представляет, по меньшей мере, один из элементов, выбранный из группы, состоящей из: марганца, кобальта и никеля, при этом некоторая часть такого элемента замещена, по меньшей мере, одним из элементов, который отличается от М, и который представлен, по меньшей мере, одним из элементов, выбранным из группы, состоящей из: марганца, железа, кобальта и никеля.
4. Активный материал для положительного электрода по п. 1, в котором М в формуле (1) представлен никелем, при этом некоторая часть никеля замещена, по меньшей мере, одним из элементов, выбранным из группы, состоящей из: марганца, железа и кобальта.
5. Активный материал для положительного электрода по п. 1, в котором А в формуле (1) представлен, по меньшей мере, одним из элементов, выбранным из группы, состоящей из: кремния, фосфора и серы, при этом некоторая часть такого элемента замещена, по крайней мере, одним из элементов, отличающимся от А, и который представлен, по меньшей мере, одним из элементов, выбранным из группы, состоящей из: кремния, фосфора и серы.
6. Активный материал для положительного электрода по п. 1, в котором А в формуле (1) представлен фосфором, при этом некоторая часть фосфора замещена, по меньшей мере, одним из элементов, выбранным из группы, состоящей из: кремния и серы.
4
3
4
2
2
7
7. Активный материал для положительного электрода по п. 1, представленный общей формулой NaNi(PO)(PO).
4
3
4
2
2
7
8. Активный материал для положительного электрода по п. 1, представленный общей формулой NaMn(PO)(PO).
4
3
4
2
2
7
9. Активный материал для положительного электрода по п. 1, представленный общей формулой NaCo(PO)(PO).
4
(3-a)
a
4
2
2
7
10. Активный материал для положительного электрода по п. 1, представленный общей формулой NaCOMn(PO)(PO), (где "а" удовлетворяет условию 0,3≤а≤0,8).
4
(3-b-c)
b
c
4
2
2
7
11. Активный материал для положительного электрода по п. 1, представленный общей формулой NaCOMnNi(PO)(PO) (где "b" удовлетворяет условию 0,3≤b≤1,0 и "с" удовлетворяет условию 0,3≤с≤1,0).
12. Способ изготовления активного материала для положительного электрода по любому из пп. 1-11,
включающий:
этап предварительного обжига, на котором осуществляется обжиг смеси исходных материалов, включающей, по меньшей мере, Na-содержащее соединение, М-содержащее соединение, в которое входит указанный элемент М, А-содержащее соединение, в которое входит указанный элемент А, и Р-содержащее соединение, на открытом атмосферном воздухе при температуре от 150 до 500°C; и
этап основного обжига, на котором осуществляется обжиг полученного таким образом предварительно обожженного материала на открытом атмосферном воздухе при температуре от 500 до 800°C после завершения этапа предварительного обжига.
13. Способ по п. 12, который дополнительно включает этап уменьшения размера частиц Na-содержащего соединения, М-содержащего соединения, А-содержащего соединения и Р-содержащего соединения до этапа предварительного обжига.